이어서 , 상기 아크릴 계 점착제 용액 을 , 실리콘 처리 를 실시 한 폴리에틸렌 테레프탈 레이트 ( PET ) 필름 ( 미츠 비시 화학 폴리에스테르 필름 ( 주 ) 제조 , MRF 38 ) 의 편면 에 건조 후 의 점착제 층 의 두께 가 20 ㎛ 가 되 도록 도포 하 고 , 155 ℃ 에서 3 분 간 건 조 를 실시 하 여 점착제 층 을 형성 하 였 다 . 당해 점착제 층 을 편광판 에 부착 하 여 전사 시켜 , 점착제 층 형성 편광판 을 제작 하 였 다 .